열간 압출 후 에 냉간 의 압연 , 또는 추신 을 반복 하 여 소관 으로 한다 . 이 냉간 가공 의 가공 률 은 70 % 이상 으로 한다 . 가공 률 을 70 % 이상 으로 함 으로써 , 가공 경화 에 의해 약 450 N / ㎟ 이상 의 인장 강도 를 얻 을 수 있 다 . 이 강도 는 , 종래 사용 하 고 있 는 인 탈산동 Ｃ 1220 보다 약 30 % 높 다 . 그리고 , 추신 등 에 의해 얻 어 진 소관 에 스 피닝 가공 등 을 행하 여 내압 전열 용기 를 제조 한다 . 스 피닝 가공 은 , 소관 의 외경 이나 두께 등 에 따라 다르 지만 , 몇 초 내지 십 몇 초 정도 로 행해진다 . 형상 의 정밀도 를 좋 게 하 기 위해 , 스 피닝 가공 후 , 관 의 선단 은 10 초 정도 , 다이스 또는 롤러 에 눌려 진다 . 이리하여 얻 어 진 내압 전열 용기 는 이대로 사용 해도 되 지만 , 스 피닝 가공 후 에 350 ～ 600 ℃, 10 ～ 300 분 의 열처리 를 행해도 된다 . 또한 , 이 열처리 는 , 시간 과 온도 의 관계 에서 , 시간 을 t ( 분 ) , 온도 를 T ( ℃) 로 하 면 ,